(57)【要約】【課題】  特殊な材料を使用することなく、しかも比較的少ない工程数で、ポリアミドイミドフィルムに高密着強度に導体層が密着した金属付きポリアミドイミドフィルムを安価に作製できる、回路基板用金属付きポリアミドイミドフィルムの製造方法を提供する。【解決手段】  無機充填材含有ポリアミドイミドフィルムを、アルカリ性過マンガン酸溶液で処理した後、無電解銅めっきを行うか、または、無電解銅めっき及び電解銅めっきを順次行う。好ましくはアルカリ性過マンガン酸溶液が過マンガン酸カリウム溶液又は過マンガン酸ナトリウム溶液である。【選択図】  なし【特許請求の範囲】
【請求項１】
無機充填材含有ポリアミドイミドフィルムを、アルカリ性過マンガン酸溶液で処理し、無電解銅メッキを行うことを特徴とする、回路基板用金属付きポリアミドイミドフィルムの製造方法。
【請求項２】
ポリアミドイミド及び無機充填材を含有する樹脂組成物ワニスを加熱乾燥して得られる無機充填材含有ポリアミドイミドフィルムを、アルカリ性過マンガン酸溶液で処理し、無電解銅めっきを行うことを特徴とする、請求項１記載の方法。
【請求項３】
ポリアミドイミド及び無機充填材を含有する樹脂組成物ワニスを支持体上に塗布し、加熱乾燥して得られる無機充填材含有ポリアミドイミドフィルムに対して、アルカリ性過マンガン酸溶液処理及び無電解銅めっきを順次行うことを特徴とする、請求項２記載の方法。
【請求項４】
支持体が銅箔であることを特徴とする、請求項３記載の方法。
【請求項５】
支持体がポリイミドフィルムであることを特徴とする、請求項３記載の方法。
【請求項６】
アルカリ性過マンガン酸溶液処理の前に、無機充填材含有ポリアミドイミドフィルムをアルカリ溶液で膨潤処理することを特徴とする、請求項１〜５のいずれか一項記載の方法。
【請求項７】
無電解銅めっきの後、さらに電解銅めっきを行うことを特徴とする、請求項１〜６のいずれか一項記載の方法。
【請求項８】
無電解銅めっきの前に、無機充填材含有ポリアミドイミドフィルム表面に触媒を付与することを特徴とする、請求項１〜７のいずれか一項記載の方法。
【請求項９】
触媒がパラジウムであることを特徴とする、請求項８記載の方法。
【請求項１０】
無機充填材が、シリカ、シリコン粒子及び炭酸カルシウムからなる群から選択される１種又は２種以上であることを特徴とする、請求項１〜９のいずれか一項記載の方法。
【請求項１１】
無機充填材がシリカであることを特徴とする、請求項１〜９のいずれか一項記載の方法。
【請求項１２】
無機充填材の平均粒径が０．０１〜５μｍであることを特徴とする、請求項１〜１１のいずれか一項記載の方法。
【請求項１３】
ワニス中の無機充填材の配合量がポリアミドイミドに対して２〜１００質量％であることを特徴とする、請求項１〜１２のいずれか一項記載の方法。
【請求項１４】
アルカリ性過マンガン酸溶液が過マンガン酸カリウム溶液又は過マンガン酸ナトリウムであることを特徴とする、請求項１〜１３のいずれか一項記載の方法。
【請求項１５】
無機充填材含有ポリアミドイミドフィルムの厚みが５〜１２５μｍ、無電解銅めっき層の厚みが０．１〜３μｍであることを特徴とする、請求項１〜６、８〜１４のいずれか一項記載の方法。
【請求項１６】
無機充填材含有ポリアミドイミドフィルムの厚みが５〜１２５μｍ、無電解銅めっき層の厚みが０．１〜３μｍであり、無電解銅めっき層と電解銅めっき層の合計厚みが３〜３５μｍである、請求項７〜１４のいずれか一項記載の方法。
【請求項１７】
銅箔からなる支持体の厚みが３〜３５μｍである、請求項４、６〜１６のいずれか一項記載の方法。
【請求項１８】
ポリイミドフィルムからなる支持体の厚みが１０〜１２５μｍである、請求項５〜１６のいずれか一項記載の方法。
【請求項１９】
無電解銅めっき又は電解銅めっきの後に、アニール処理を行うことを特徴とする、請求項１〜１８のいずれか一項記載の方法。
【請求項２０】
無機充填材含有ポリアミドイミドフィルムが、さらにポリアミド、ポリイミド、ポリエーテルエーテルケトン、ポリエーテルイミド、ポリベンゾオキサゾールおよびポリベンゾイミダゾールからなる群から選択される１種以上の耐熱性樹脂をポリアミドイミドに対して３０質量％以下で含むことを特徴とする、請求項１〜１９のいずれか一項記載の方法。
【請求項２１】
耐熱性樹脂が分子骨格中にフェノール性水酸基を有する耐熱性樹脂である、請求項２０記載の方法。
【請求項２２】
ポリアミドイミドフィルム層と、該ポリアミドイミドフィルム層の少なくとも片面に形成された導体層とを含む金属付きポリアミドイミドフィルムであって、
ポリアミドイミドフィルム層が無機充填材を含有し、かつ導体層が形成されているポリアミドイミドフィルム層の表面が粗化されていることを特徴とする回路基板用金属付きポリアミドイミドフィルム。
【請求項２３】
無機充填材を含有するポリアミドイミドフィルム層が支持体上に形成されていることを特徴とする、請求項２２記載の金属付きポリアミドイミドフィルム。
【請求項２４】
支持体が銅箔層であることを特徴とする、請求項２３記載の金属付きポリアミドイミドフィルム。
【請求項２５】
支持体がポリイミドフィルム層であることを特徴とする、請求項２３記載の金属付きポリアミドイミドフィルム。
【請求項２６】
無機充填材がシリカ、シリコン粒子及び炭酸カルシウムからなる群から選択される１種又は２種以上であることを特徴とする、請求項２２〜２５のいずれか一項記載の金属付きポリアミドイミドフィルム。
【請求項２７】
無機充填材がシリカであることを特徴とする、請求項２２〜２５のいずれか一項記載の金属付きポリアミドイミドフィルム。
【請求項２８】
無機充填材の平均粒径が０．０１〜５μｍであることを特徴とする、請求項２２〜２７のいずれか一項記載の金属付きポリアミドイミドフィルム。
【請求項２９】
無機充填材を含有するポリアミドイミドフィルム層中の無機充填材の含有量がポリイミドに対し２〜１００質量％であることを特徴とする、請求項２２〜２８のいずれか一項記載の金属付きポリアミドイミドフィルム。
【請求項３０】
無機充填材を含有するポリアミドイミドフィルム層と該層の片面又は両面に形成された導体層とを含む積層体を構成し、無機充填材を含有するポリアミドイミドフィルム層の厚みが５〜１２５μｍ、導体層の厚みが３〜３５μｍであることを特徴とする、請求項２２、２６〜２９のいずれか一項記載の金属付きポリアミドイミドフィルム。
【請求項３１】
銅箔層／無機充填材を含有するポリアミドイミドフィルム層／導体層の順に積層した積層体を構成し、銅箔層の厚みが３〜３５μｍ、無機充填材を含有するポリアミドイミドフィルム層の厚みが５〜１２５μｍ、導体層の厚みが３〜３５μｍであることを特徴とする、請求項２４、２６〜２９のいずれか一項記載の金属付きポリアミドイミドフィルム。
【請求項３２】
ポリイミドフィルム層／無機充填材を含有するポリアミドイミドフィルム層／導体層の順に積層した積層体を構成し、ポリイミドフィルム層の厚みが１０〜１２５μｍ、無機充填材を含有するポリアミドイミドフィルム層の厚みが５〜１２５μｍ、導体層の厚みが３〜３５μｍであることを特徴とする、請求項２５〜２９のいずれか一項記載の金属付きポリアミドイミドフィルム。
【請求項３３】
無機充填材を含有するポリアミドイミドフィルム層の粗化された面の表面粗さが１００〜１５００ｎｍであることを特徴とする、請求項２２〜３２のいずれか一項記載の金属付きポリアミドイミドフィルム。
【請求項３４】
導体層が銅めっき層であることを特徴とする、請求項２２〜３３のいずれか一項記載の金属付きポリアミドイミドフィルム。
【請求項３５】
ポリアミドイミドフィルム層の粗化された表面がアルカリ性過マンガン酸溶液処理により粗化されたものであることを特徴とする、請求項２２〜３４のいずれか一項記載の金属付きポリアミドイミドフィルム。
【請求項３６】
アルカリ性過マンガン酸溶液が過マンガン酸カリウム溶液又は過マンガン酸ナトリウム溶液であることを特徴とする、請求項３５記載の金属付きポリアミドイミドフィルム。
【請求項３７】
無機充填材含有ポリアミドイミドフィルムが、さらにポリアミド、ポリイミド、ポリエーテルエーテルケトン、ポリエーテルイミド、ポリベンゾオキサゾールおよびポリベンゾイミダゾールからなる群から選択される１種以上の耐熱性樹脂をポリイミドに対して３０質量％以下で含むことを特徴とする、請求項２２〜３６のいずれか一項記載の金属付きポリイミドフィルム。
【請求項３８】
耐熱性樹脂が分子骨格中にフェノール性水酸基を有する耐熱性樹脂である、請求項３７記載の方法。
【発明の詳細な説明】
【技術分野】
【０００１】
本発明は回路基板用金属付きポリアミドイミドフィルムおよびその製造方法に関する。詳しくは、テープオートメイティッドボンディング（ＴＡＢ）用フィルム、フレキシブル回路基板（ＦＰＣ）等に特に有用な金属付きポリアミドイミドフィルムおよびその製造方法に関する。
【背景技術】
【０００２】
ポリイミドは、優れた耐熱性、法安定性、耐溶剤性及び電気的・機械的特性を有していることから、電子機器等の絶縁材料として広く利用されている。例えば、ポリイミドのフィルム上に導体層を形成したＣＣＬ（Copper Clad Lamination）は、テープオートメイティッドボンディング（ＴＡＢ）などのフレキシブル回路基板（ＦＰＣ）に多用されている。また近年、ポリイミドと性質が類似するポリアミドイミドのフィルム上に導体層を形成したＣＣＬも用いられるようになった。
【０００３】
ＣＣＬとしては、ポリイミドまたはポリアミドイミドのフィルムと銅箔とをエポキシ樹脂などの接着剤を用いて貼り合わせた３層ＣＣＬポリ（アミド）イミドフィルムが一般的であった。しかしながら、用いる接着剤がＣＣＬの電気絶縁性、耐熱性、機械強度などに悪影響を及ぼし、本来のポリイミドまたはポリアミドイミドの特性が損なわれるという問題があった。
【０００４】
従って、接着剤を用いずに、銅箔にポリイミドワニス、ポリアミック酸ワニスまたはポリアミドイミドワニスをコートし、これを乾燥してフィルムを形成する方法（キャスト法）により作製される２層ＣＣＬが現在主流となっている。しかし、かかるキャスト法２層ＣＣＬでは、例えば１２〜３５μｍ程度の厚みを有する銅箔が使用されているが、１２μｍ以上の厚みの銅箔では、サブトラクティブ法により４０μｍピッチ未満の微細な回路形成が困難となる。ポリイミドフィルムを使用したＣＣＬについては種々の技術的検討がなされており、例えば、１２μｍ厚の銅箔を用いて製造した２層ＣＣＬの導体層をハーフエッチングして薄くする手法や、５μｍ以下の特殊な銅箔を使用する手法により、微細回路形成を可能としたものもあるが、ハーフエッチングの場合、厚さの制御が容易ではなく、また薄い銅箔を用いる場合、取り扱いが容易ではなく、更に何れの手法ともコスト面で不利になるという問題がある。
【０００５】
そこで、このような問題を解消する為に、例えば、ポリイミドフィルム上に、スパッタリングでコバルト、ニッケル、クロムといった下地となる金属層を直接形成した後、無電解銅めっき、更には電気銅めっきにより導体層を形成し２層ＣＣＬを作製する方法（スパッタ法）も試みられている。しかし、スパッタ法には特殊な装置が必要であり、またピンホールなどの不具合も生じやすく、コスト面で不利である。また回路形成時に下地の金属層がエッチングで取り除きにくいという問題がある。更に、スパッタ法ＣＣＬは耐熱性に問題があり高温下の長時間の使用で接着性が低下する傾向にある。
【０００６】
一方、スパッタ法によらずにめっきにより導体層を形成する方法も試みられており、例えば、以下の(1)〜(8)の方法が報告されている。
【０００７】
(1)特開平３−６３８２号公報(特許文献１）
ポリイミドフィルムをアルカリ水溶液で処理して厚さ１００〜１５００Åの改質層を形成し、改質層状に１μｍ以下の無電解めっき金属層を形成し、加熱により金属を５０Å以上かつ改質層全体厚さの範囲内で拡散させ、無電解めっき、電解めっきにより導体層を所望の厚さにして導体層を形成する方法。
(2)特開平６−２１１５７号公報（特許文献２）
ポリイミドフィルムを過マンガン酸塩または次亜塩素酸塩の水溶液で親水化し、不純物含有量が１０質量％以下で厚みが０．０１〜０．１μｍであるニッケルめっき層、コバルトめっき層又はニッケル・コバルトめっき層を無電解めっきで形成し、さらに無電解銅めっき及び電解銅めっきにより導体層を形成する方法。
(3)特開平８−０３１８８１号公報（特許文献３）
ポリイミドフィルムを、ヒドラジン及びアルカリ金属水酸化物を含有する水溶液で処理し、触媒付与後、ニッケル、コバルト又は合金を無電解めっきにより設け、不活性雰囲気下で熱処理し、無電解銅めっき及び電解銅めっきにより導体層を形成する方法。
(4)特開２０００−２８９１６７号公報（特許文献４）
ポリイミド前駆体にパラジウム化合物を添加し加熱処理して得られたフィルムを希硫酸で活性化処理し、無電解銅めっき及び電解銅めっきにより導体層を形成する方法。
(5)特開２００２−２０８７６８号公報（特許文献５）
ポリイミドフィルムを、１級アミン含有有機ジスルフィド化合物又は１級アミン含有有機チオール化合物を含むアルカリ水溶液で処理し、洗浄、乾燥後、触媒を付与し、無電解銅めっき及び電解銅めっきにより導体層を形成する方法。
(6)特開２００２−２５６４４３号公報（特許文献６）
ポリイミドフィルムを、膨潤処理、アルカリ性過マンガン酸溶液による粗化処理、中和処理、脱脂処理、アルカリ処理によるイミド環を開環、銅イオン溶液処理による銅イオン吸着、還元処理による銅析出、無電解銅めっき及び電解銅めっきにより導体層を形成する方法。
(7)特開２００３−０１３２４３号公報（特許文献７）
ポリイミドフィルムを、アルカリ水酸化物水溶液で処理しイミド結合を加水分解、低分子の加水分解生成物を除去、触媒付与、無電解金属めっき（強い密着強度が必要な場合無電解ニッケルめっき後に無電解銅めっきを行うことが必要）を行う方法。
(8)特開２００３−１３６６３２号公報（特許文献８）
アルコキシシラン変性ポリイミドによりポリイミドフィルムを作製し、パラジウム触媒溶液で処理後、無電解銅めっき及び電解銅めっきにより導体層を形成する方法。
【０００８】
乾式プロセスによらずに導体層（銅めっき層）を形成する方法としては、上記(1)，(3)，(5)，(7)のように、アルカリ溶液でポリイミド表面を処理し、イミド環の開環反応によりカルボキシル基を導入し、金属と親和性を高める方法が主として試みられてきた。しかし、(1)では各工程の制御が容易ではなく汎用性に欠けるという問題があり、(3)では銅めっきに先立ってニッケルやコバルトめっきが必要であり、(7)も導体層の強い密着強度を得るためにはやはり銅めっきに先立ってニッケルめっきが必要であり、ニッケルめっき、コバルトめっきは、回路形成のためのエッチング工程で取り除きにくいという問題がある。また(3)及び(5)は特殊なアルカリ溶液が必要であることから、汎用性に欠け、コスト面でも不利である。
【０００９】
また、フィルムをアルカリ性過マンガン酸溶液で処理する方法（(2)、(6)）の場合、(2)の方法では、銅めっきに先だってニッケルめっきやコバルトめっきが必要であり、また、(6)の方法は工程数が多く、操作が複雑で、いずれの方法も汎用性に欠け、コスト面でも不利である。また、一般にポリイミドフィルムはアルカリ溶液により化学的に損傷を受けやすい傾向にあり、特により活性の高いアルカリ性過マンガン酸溶液については、処理時における表面制御の困難性などから、実際にはほとんど用いられてこなかった。
【００１０】
また、アルカリ溶液等の処理を行わずに導体層を形成する方法（(4)、(8)）の場合、(4)の銅めっき触媒を含むポリイミドフィルムを使用する方法では、高価なパラジウム化合物を相当量使用する必要があり、また(8)のアルコキシシラン変性ポリイミドを使用する方法では、特殊なポリイミドを使用する必要があるため、何れも汎用性に欠け、コスト面でも不利である。
【００１１】
このように、ポリイミドフィルム上に銅めっきにより導体層を形成する従来の方法は、密着強度の高い導体層を得るためには、工程数が多く操作が煩雑になる、特殊な材料や工程制御が必要になる等から、汎用性に欠け、コスト増が避けられないという問題があった。
【００１２】
一方、ポリアミドイミドフィルム上に銅めっきにより導体層を形成する試みは、特許文献８に記載されたアルコキシシラン変性ポリイミドフィルムと同様のアルコキシラン変成ポリアミドイミドフィルムが知られているものの、これまでほとんど行われてこなかったのが実情である。
ポリアミドイミドは一般に溶剤可溶性であるためポリアミドイミドワニスを乾燥することにより容易にフィルム形成が可能であり、例えばポリアミック酸からポリイミドフィルムを形成する場合に比べ、フィルムの反りの問題も起こりにくく、また化学的に安定な原料を使用できるため、製造面で有利な場合がある。従って、ポリアミドイミドフィルム上にめっきにより密着強度の高い導体層を形成する方法、特に簡便で安価な該方法が求められている。
【特許文献１】特開平３−６３８２号公報
【特許文献２】特開平６−２１１５７号公報
【特許文献３】特開平８−０３１８８１号公報
【特許文献４】特開２０００−２８９１６７号公報
【特許文献５】特開２００２−２０８７６８号公報
【特許文献６】特開２００２−２５６４４３号公報
【特許文献７】特開２００３−０１３２４３号公報
【特許文献８】特開２００３−１３６６３２号公報
【発明の開示】
【発明が解決しようとする課題】
【００１３】
上記事情に鑑み、本発明の目的は、ポリアミドイミドフィルムにめっきにより高密着強度の導体層が密着した回路基板用の金属付きポリアミドイミドフィルムの製造方法を提供することであり、さらには、特殊な材料を使用することなく、しかも比較的少ない工程数で、ポリアミドイミドフィルムに高密着強度の導体層が密着した回路基板用の金属付きポリアミドイミドフィルムを安価に作製できる、金属付きポリアミドイミドフィルムの製造方法を提供することである。
特に、ポリアミドイミドフィルム層の少なくとも片面に密着強度の高い導体層を有し、かつ、耐熱性にも優れ、それを用いることで、電気絶縁性、耐熱性及び機械強度に優れた回路基板を実現できる、回路基板用の金属付きポリアミドイミドフィルム、及びそのような金属付きポリアミドイミドフィルムを、特殊な材料を使用することなく、しかも比較的少ない工程数で製造することがきる、金属付きポリアミドイミドフィルムの製造方法を提供することである。
【課題を解決するための手段】
【００１４】
上記課題を解決するために、本発明者等は鋭意研究した結果、汎用の無機充填材を含有させたポリアミドイミドフィルムの表面をアルカリ性過マンガン酸溶液で粗化処理することで、ポリアミドイミドフィルムの表面に容易に適度な凹凸面を形成することができ、さらに該粗化されたポリアミドイミドフィルムの表面に銅めっきを施すと高い密着強度の導体層（銅めっき層）が得られることを知見し、該知見に基づきさらに研究を重ねた結果、本発明を完成するに到った。
【００１５】
すなわち、本発明は以下の通りである。
（１）無機充填材含有ポリアミドイミドフィルムを、アルカリ性過マンガン酸溶液で処理し、無電解銅メッキを行うことを特徴とする、回路基板用金属付きポリアミドイミドフィルムの製造方法。
（２）ポリアミドイミド及び無機充填材を含有する樹脂組成物ワニスを加熱乾燥して得られる無機充填材含有ポリアミドイミドフィルムを、アルカリ性過マンガン酸溶液で処理し、無電解銅めっきを行うことを特徴とする、上記（１）記載の方法。
（３）ポリアミドイミド及び無機充填材を含有する樹脂組成物ワニスを支持体上に塗布し、加熱乾燥して得られる無機充填材含有ポリアミドイミドフィルムに対して、アルカリ性過マンガン酸溶液処理及び無電解銅めっきを順次行うことを特徴とする、上記（２）記載の方法。
（４）支持体が銅箔であることを特徴とする、上記（３）記載の方法。
（５）支持体がポリイミドフィルムであることを特徴とする、上記（３）記載の方法。
（６）アルカリ性過マンガン酸溶液処理の前に、無機充填材含有ポリアミドイミドフィルムをアルカリ溶液で膨潤処理することを特徴とする、上記（１）〜（５）のいずれか一つに記載の方法。
（７）無電解銅めっきの後、さらに電解銅めっきを行うことを特徴とする、上記（１）〜（６）のいずれか一つに記載の方法。
（８）無電解銅めっきの前に、無機充填材含有ポリアミドイミドフィルム表面に触媒を付与することを特徴とする、上記（１）〜（７）のいずれか一つに記載の方法。
（９）触媒がパラジウムであることを特徴とする、上記（８）記載の方法。
（１０）無機充填材が、シリカ、シリコン粒子及び炭酸カルシウムからなる群から選択される１種又は２種以上であることを特徴とする、上記（１）〜（９）のいずれか一つに記載の方法。
（１１）無機充填材がシリカであることを特徴とする、上記（１）〜（９）のいずれか一つに記載の方法。
（１２）無機充填材の平均粒径が０．０１〜５μｍであることを特徴とする、請求項１〜１１のいずれか一つに記載の方法。
（１３）ワニス中の無機充填材の配合量がポリアミドイミドに対して２〜１００質量％であることを特徴とする、上記（１）〜（１２）のいずれか一つに記載の方法。
（１４）アルカリ性過マンガン酸溶液が過マンガン酸カリウム溶液又は過マンガン酸ナトリウムであることを特徴とする、上記（１）〜（１３）のいずれか一つに記載の方法。
（１５）無機充填材含有ポリアミドイミドフィルムの厚みが５〜１２５μｍ、無電解銅めっき層の厚みが０．１〜３μｍであることを特徴とする、上記（１）〜（６）、（８）〜（１４）のいずれか一つに記載の方法。
（１６）無機充填材含有ポリアミドイミドフィルムの厚みが５〜１２５μｍ、無電解銅めっき層の厚みが０．１〜３μｍであり、無電解銅めっき層と電解銅めっき層の合計厚みが３〜３５μｍである、上記（７）〜（１４）のいずれか一つに記載の方法。
（１７）銅箔からなる支持体の厚みが３〜３５μｍである、上記（４）、（６）〜（１６）のいずれか一つに記載の方法。
（１８）ポリイミドフィルムからなる支持体の厚みが１０〜１２５μｍである、上記（５）〜（１６）のいずれか一つに記載の方法。
（１９）無電解銅めっき又は電解銅めっきの後に、アニール処理を行うことを特徴とする、上記（１）〜（１８）のいずれか一つに記載の方法。
（２０）無機充填材含有ポリアミドイミドフィルムが、さらにポリアミド、ポリイミド、ポリエーテルエーテルケトン、ポリエーテルイミド、ポリベンゾオキサゾールおよびポリベンゾイミダゾールからなる群から選択される１種以上の耐熱性樹脂をポリアミドイミドに対して３０質量％以下で含むことを特徴とする、上記（１）〜（１９）のいずれか一つに記載の方法。
（２１）耐熱性樹脂が分子骨格中にフェノール性水酸基を有する耐熱性樹脂である、上記（２０）に記載の方法。
（２２）ポリアミドイミドフィルム層と、該ポリアミドイミドフィルム層の少なくとも片面に形成された導体層とを含む金属付きポリアミドイミドフィルムであって、
ポリアミドイミドフィルム層が無機充填材を含有し、かつ導体層が形成されているポリアミドイミドフィルム層の表面が粗化されていることを特徴とする回路基板用金属付きポリアミドイミドフィルム。
（２３）無機充填材を含有するポリアミドイミドフィルム層が支持体上に形成されていることを特徴とする、上記（２２）記載の金属付きポリアミドイミドフィルム。
（２４）支持体が銅箔層であることを特徴とする、上記（２３）記載の金属付きポリアミドイミドフィルム。
（２５）支持体がポリイミドフィルム層であることを特徴とする、上記（２３）記載の金属付きポリアミドイミドフィルム。
（２６）無機充填材がシリカ、シリコン粒子及び炭酸カルシウムからなる群から選択される１種又は２種以上であることを特徴とする、上記（２２）〜（２５）のいずれか一つに記載の金属付きポリアミドイミドフィルム。
（２７）無機充填材がシリカであることを特徴とする、上記（２２）〜（２５）のいずれか一つに記載の金属付きポリアミドイミドフィルム。
（２８）無機充填材の平均粒径が０．０１〜５μｍであることを特徴とする、上記（２２）〜（２７）のいずれか一つに記載の金属付きポリアミドイミドフィルム。
（２９）無機充填材を含有するポリアミドイミドフィルム層中の無機充填材の含有量がポリイミドに対し２〜１００質量％であることを特徴とする、上記（２２）〜（２８）のいずれか一つに記載の金属付きポリアミドイミドフィルム。
（３０）無機充填材を含有するポリアミドイミドフィルム層と該層の片面又は両面に形成された導体層とを含む積層体を構成し、無機充填材を含有するポリアミドイミドフィルム層の厚みが５〜１２５μｍ、導体層の厚みが３〜３５μｍであることを特徴とする、上記（２２）、（２６）〜（２９）のいずれか一つに記載の金属付きポリアミドイミドフィルム。
（３１）銅箔層／無機充填材を含有するポリアミドイミドフィルム層／導体層の順に積層した積層体を構成し、銅箔層の厚みが３〜３５μｍ、無機充填材を含有するポリアミドイミドフィルム層の厚みが５〜１２５μｍ、導体層の厚みが３〜３５μｍであることを特徴とする、上記（２４）、（２６）〜（２９）のいずれか一つに記載の金属付きポリアミドイミドフィルム。
（３２）ポリイミドフィルム層／無機充填材を含有するポリアミドイミドフィルム層／導体層の順に積層した積層体を構成し、ポリイミドフィルム層の厚みが１０〜１２５μｍ、無機充填材を含有するポリアミドイミドフィルム層の厚みが５〜１２５μｍ、導体層の厚みが３〜３５μｍであることを特徴とする、上記（２５）〜（２９）のいずれか一つに記載の金属付きポリアミドイミドフィルム。
（３３）無機充填材を含有するポリアミドイミドフィルム層の粗化された面の表面粗さが１００〜１５００ｎｍであることを特徴とする、上記（２２）〜（３２）のいずれか一つに記載の金属付きポリアミドイミドフィルム。
（３４）導体層が銅めっき層であることを特徴とする、上記（２２）〜（３３）のいずれか一項記載の金属付きポリアミドイミドフィルム。
（３５）ポリアミドイミドフィルム層の粗化された表面がアルカリ性過マンガン酸溶液処理により粗化されたものであることを特徴とする、上記（２２）〜（３４）のいずれか一つに記載の金属付きポリアミドイミドフィルム。
（３６）アルカリ性過マンガン酸溶液が過マンガン酸カリウム溶液又は過マンガン酸ナトリウム溶液であることを特徴とする、上記（３５）記載の金属付きポリアミドイミドフィルム。
（３７）無機充填材含有ポリアミドイミドフィルムが、さらにポリアミド、ポリイミド、ポリエーテルエーテルケトン、ポリエーテルイミド、ポリベンゾオキサゾールおよびポリベンゾイミダゾールからなる群から選択される１種以上の耐熱性樹脂をポリイミドに対して３０質量％以下で含むことを特徴とする、上記（２２）〜（３６）のいずれか一つに記載の金属付きポリイミドフィルム。
（３８）耐熱性樹脂が分子骨格中にフェノール性水酸基を有する耐熱性樹脂である、上記（３７）記載の方法。
【発明の効果】
【００１６】
本発明の金属付きポリアミドイミドフィルムの製造方法によれば、特殊な材料を使用せず、しかも比較的少ない工程数で、ポリアミドイミドフィルムに高密着強度の導体層が密着した、特に回路基板用に好適な、金属付きポリアミドイミドフィルムを製造することができ、従来のこの種の金属付きポリアミドイミドフィルムの製造方法に比べて、製造効率の向上及び製造コストの削減を図ることができる。
【００１７】
また、本発明の金属付きポリアミドイミドフィルムによれば、ポリアミドイミドフィルム層の少なくとも片面に密着強度の高い導体層を有し、しかも、導体層層とポリアミドイミドフィルム層間には、接着剤や下地層を有していないため、耐熱性に優れ、かつ、回路形成の際の煩雑の工程を必要としない回路基板用材料となる。従って、本発明の金属付きポリアミドイミドフィルムを使用することで、安価で、電気絶縁性、耐熱性、機械強度等に優れた回路基板の作製が可能となる。
【発明を実施するための最良の形態】
【００１８】
本発明の金属付きポリアミドイミドフィルムの製造方法は、無機充填材を含有するポリアミドイミドフィルムを、アルカリ性過マンガン酸溶液で処理し、無電解銅めっきを行うことを主たる特徴とする。
【００１９】
すなわち、本発明は、ポリアミドイミド及び無機充填材を含有する樹脂組成物ワニスを用いて成膜した無機充填材を含有するポリアミドイミドフィルム（以下、「無機充填材含有ポリアミドイミドフィルム」とも略称する。）に、アルカリ性過マンガン酸溶液処理を行うことで、当該ポリアミドイミドフィルムの表面が無電解銅めっきに好適な粗面となり、該粗化されたポリアミドイミドフィルムの表面に無電解銅めっきを行うと、高密着強度の銅めっき層による導体層を形成できることを見出したものであり、好ましくは、無電解銅めっき後に電解銅めっきを行うことで、さらに密着強度の高い銅めっき層による導体層を形成することができる。またポリアミドイミドフィルムに無機充填材が含まれることにより、アルカリ性過マンガン酸溶液でポリアミドイミドフィルム表面を処理した場合でも表面制御を容易に行うことができ、メッキにより導体層を形成するための好適な粗面を容易に形成することができる。
【００２０】
かかる本発明の金属付きポリアミドイミドフィルムの製造方法では、特殊な材料を使用する必要がなく、ポリアミドイミドフィルム層（無機充填材含有ポリアミドイミドフィルムの層）の少なくとも一方の表面が粗化されて、その粗化されたポリアミドイミドフィルム層の表面に銅めっき層による導体層が高密着強度で密着した積層体からなる金属付きポリアミドイミドフィルムを比較的少ない工程数で得ることができる。そして、こうして得られる金属付きポリアミドイミドフィルムは、接着剤や銅めっき層形成のための下地層をスパッタやめっきによって形成する必要がないことから、耐熱性に優れ、かつ、回路形成の際の煩雑な工程を必要としない回路基板用材料となり、該金属付きポリアミドイミドフィルムを使用することによって、安価で、電気絶縁性、耐熱性、機械強度等に優れた回路基板の作製が可能となる。
【００２１】
本発明で使用するポリアミドイミド及び無機充填材を含有する樹脂組成物ワニス（以下、「無機充填材含有樹脂組成物ワニス」とも略称する）とは、キャスト法等でポリアミドイミドフィルムを製造する際に使用するポリアミドイミドワニスにさらに無機充填材を配合したものであり、該ポリアミドイミドワニスとしては、フィルム形成が可能であれば、公知のものを制限なく使用できる。
【００２２】
ポリアミドイミドワニス中のポリアミドイミドは、分子中にアミド結合とイミド結合を有する重合体であって、酸クロライド法又はイソシアネート法等の公知のポリアミドイミドの合成方法により、酸成分と、ジアミン成分とを高沸点極性溶媒中で反応させて得られるものである。ここでいう「酸成分」とは、トリカルボン酸及びその酸無水物、テトラカルボン酸及びその酸無水物、ジカルボン酸、ジイミドジカルボン酸、並びにこれら化合物のカルボン酸を酸クロライドに変えたもののことであり、また、「ジアミン成分」とは、ジアミン化合物又はイソシアネート法の場合のジイソシアネート化合物のことである。
【００２３】
ポリアミドイミドの具体的な合成方法としては、（１）トリカルボン酸無水物とジイソシアネート化合物とを反応させる方法、（２）トリカルボン酸無水物の酸クロライドとジアミン化合物を反応させる方法、（３）テトラカルボン酸無水物、ジカルボン酸化合物およびジアミン化合物を反応させる方法、（４）ジイミドジカルボン酸とジイソシアネート化合物を反応させる方法等、が挙げられる。
【００２４】
（１）のトリカルボン酸無水物とジイソシアネート化合物とを反応させる場合のトリカルボン酸無水物としては、例えば、トリメリット酸無水物、ブタン−１，２，４−トリカルボン酸無水物、ナフタレン−１，２，４−トリカルボン酸無水物等が挙げられ（中でも、トリメリット酸無水物が好適である。）、これらはいずれか一種が単独で使用されるか、二種以上が併用される。ジイソシアネート化合物としては、例えば、１，４−シクロヘキサンジイソシアネート、１，３−シクロヘキサンジイソシアネート、イソホロンジイソシアネート、ジシクロヘキシルメタン−４，４’−ジイソシアネート等の脂環族ジイソシアネート；ｍ−フェニレンジイソシアネート、ｐ−フェニレンジイソシアネート、ジフェニルメタン−４，４’−ジイソシアネート、ジフェニルエーテル−４，４’−ジイソシアネート、ジフェニルスルホン−４，４’−ジイソシアネート、（１，１’−ビフェニル）−４，４’−ジイソシアネート、（１，１’−ビフェニル）−３，３’−ジメチル−４，４’−ジイソシアネート、２，４−トリレンジイソシアネート、２，６−トリレンジイソシアネート、キシレンジイソシアネート、１，４−ナフタレンジイソシアネート、１，５−ナフタレンジイソシアネート、２，６−ナフタレンジイソシアネート、２，７−ナフタレンジイソシアネート等の芳香族ジイソシアネート等が挙げられ（中でも、芳香族ジイソシアネートが好適である。）、これらはいずれか一種が単独で使用されるか、二種以上が併用される。
【００２５】
（２）のトリカルボン酸無水物の酸クロライドとジアミン化合物を反応させる場合のトリカルボン酸無水物の酸クロライドとしては、例えば、無水トリメリット酸クロライド、無水ブタン−１，２，４−トリカルボン酸クロライド、無水ナフタレン−１，２，４−トリカルボン酸クロライドなどが挙げられ（中でも、無水トリメリット酸クロライドが好適である。）、これらはいずれか一種が単独で使用されるか、二種以上が併用される。ジアミン化合物としては、例えば、エチレンジアミン、プロピレンジアミン、ヘキサメチレンジアミン等の脂肪族ジアミン；１，４−シクロヘキサンジアミン、１，３−シクロヘキサンジアミン、イソホロンジアミン、４，４’−ジアミノジシクロヘキシルメタン等の脂環族ジアミン；ｍ−フェニレンジアミン、ｐ−フェニレンジアミン、４，４’−ジアミノジフェニルメタン、４，４’−ジアミノジフェニルエーテル、４，４’−ジアミノジフェニルスルホン、ベンジジン、ｏ−トリジン、２，４−トリレンジアミン、２，６−トリレンジアミン、キシリレンジアミン、１，４−ナフタレンジアミン、１，５−ナフタレンジアミン、２，６−ナフタレンジアミン、２，７−ナフタレンジアミン等の芳香族ジアミン等が挙げられ（中でも、芳香族ジアミンが好適である。）、これらはいずれか一種が単独で使用されるか、二種以上が併用される。
【００２６】
（３）のテトラカルボン酸無水物、ジカルボン酸化合物およびジアミン化合物を反応させる場合のテトラカルボン酸無水物としては、例えば、ピロメリト酸無水物、ビフェニルテトラカルボン酸無水物、ビフェニルスルホンテトラカルボン酸無水物、ベンゾフェノンテトラカルボン酸無水物、ビフェニルエーテルテトラカルボン酸無水物、エチレングリコールビストリメリテート無水物、プロピレングリコールビストリメリテート無水物等が挙げられ（中でも、ピロメリト酸無水物、ビフェニルテトラカルボン酸無水物が好適である）、これらはいずれか一種が単独で使用されるか、二種以上が併用される。また、ジカルボン酸化合物としては、例えば、蓚酸、アジピン酸、マロン酸、セバチン酸、アゼライン酸、ドデカンジカルボン酸、ジカルボキシポリブタジエン、ジカルボキシポリ（アクリロニトリル−ブタジエン）、ジカルボキシポリ（スチレン−ブタジエン）等の脂肪族ジカルボン酸；１，４−シクロヘキサンジカルボン酸、１，３−シクロヘキサンジカルボン酸、４，４’−ジシクロヘキシルメタンジカルボン酸、ダイマー酸等の脂環族ジカルボン酸；テレフタル酸、イソフタル酸、ジフェニルスルホンジカルボン酸、ジフェニルエーテルジカルボン酸、ナフタレンジカルボン酸等の芳香族ジカルボン酸等が挙げられ、これらはいずれか一種が単独で使用されるか、二種以上が併用される。また、ジアミン化合物としては、前記で例示したものを挙げることができ、それらはいずれか一種が単独で使用されるか、二種以上が併用される。
【００２７】
（４）のジイミドジカルボン酸とジイソシアネート化合物を反応させる場合のジイミドジカルボン酸としては、例えば、トリカルボン酸無水物とジアミン化合物を約２：１の比率で反応させることにより得られるジイミドジカルボン酸が挙げられ、ここでのトリカルボン酸無水物およびジアミン化合物としては、前記で例示したものが挙げられる。また、ジイソシアネート化合物も前記で例示したものが挙げられる。
【００２８】
なお、ポリアミドイミドの物性調整のために、上記（１）〜（４）の方法のうち、２つ以上の方法を組み合わせて、多段的に合成反応（重合反応）を行ってもよい。
【００２９】
反応溶媒である高融点極性溶媒としては、例えば、Ｎ，Ｎ−ジメチルアセトアミド、Ｎ−メチル−２−ピロリドン、Ｎ，Ｎ−ジメチルホルムアミド、γ−ブチロラクトン等が挙げられる。また、反応温度は６０〜２００℃程度が一般的である。上記（１）、（３）、（４）の方法で得られた反応溶液は、該反応溶液をそのまま、あるいは必要により溶媒を置換するなどして、特に精製することなくポリアミドイミドワニスとして本発明に用いることができる。一方、上記（２）の方法においては、塩素イオン等の除去が必要となるため、反応溶液を、ポリアミドイミドに対する貧溶媒で、かつ高沸点極性溶媒と混和する溶媒（凝固浴）中に投入することで、反応溶媒（高沸点極性溶媒）から分離し、その後、水やアセトン等で洗浄し、さらに乾燥して固体として収得するのが望ましい。得られたポリアミドイミド（固体）を溶剤に再溶解させることでポリアミドイミドワニスが得られる。該溶剤としては、ポリアミドイミドが溶解する溶媒から適宜選択できるが、例えばＮ，Ｎ−ジメチルアセトアミド、Ｎ−メチル−２−ピロリドン、Ｎ，Ｎ−ジメチルホルムアミド、γ−ブチロラクトン等の高沸点溶媒、メタノール、エタノール、ブタノール等のアルコール類、トルエン、キシレン等の芳香族炭化水素類、テトラヒドロフラン、ジオキサン等のエーテル類、シクロペンタノン、シクロヘキサノン等のケトン類、あるいはこれらの混合溶媒などが挙げられる。なお上記（１）、（３）、（４）の方法においても必要によりこのような精製を行ってもよい。
ポリアミドイミドは１種を用いても２種以上を混合して用いてもよい。
【００３０】
本発明で使用するフィルム形成が可能なポリアミドイミドワニスは、市販品をそのまま用いることができる。ポリアミドイミドワニスの具体例としては、例えば、バイロマックスＨＲ１１ＮＮ、バイロマックスＨＲ１６ＮＮ（東洋紡績株式会社製）、ＫＳ６０００（日立化成株式会社製）等が挙げられる。またトーロンＡＩ−１０（ソルベイアドバンスポリマーズ株式会社製）等のポリアミドイミドを有機溶剤に溶解させてワニスにしたもの等も挙げられる。
【００３１】
本発明の金属付きポリアミドイミドフィルムは、回路基板（特にフレキシブル回路基板（ＦＰＣ））用を目的としており、回路基板に要求される耐熱性、機械的強度等の性能に応じて、適当な構造、物性のポリアミドイミドワニスを適宜選択できるが、一般的には芳香環構造を有するポリアミドイミドのワニスが好適である。
【００３２】
本発明において、無機充填材含有樹脂組成物ワニスは、上記のポリアミドイミドワニスに無機充填材を混合・分散させることで調製される。また、予め無機充填材を前述のポリアミドイミドを溶解する溶剤に分散させてスラリーとし、このスラリーにポリアミドイミドを溶解させることで、調製してもよい。また、当該無機充填材含有樹脂組成物ワニスには、ポリアミドイミド以外の他の耐熱性樹脂を若干量含有させてもよく、該他の耐熱性樹脂としては、例えば、ポリアミド、ポリイミド、ポリエーテルエーテルケトン、ポリエーテルイミド、ポリベンゾオキサゾール、ポリベンゾイミダゾール等が挙げられ、中でも、ポリアミドが好ましい。耐熱性樹脂は２種以上を混合して用いてもよい。このような他の耐熱性樹脂を適量含有させることで相分離構造が形成されることにより、ポリアミドイミドフィルムを粗化処理する際、微細な凹凸面が形成されやすくなる傾向にある。かかる耐熱性樹脂を含む無機充填材含有樹脂組成物ワニスの調製は、耐熱性樹脂を、前述のポリアミドイミドを溶解する溶剤に溶解させて溶液を調製後、該溶液（ワニス）とポリアミドイミドワニスとを混合した後、無機充填材を混合・分散させる等して行うことができる。なお、耐熱性樹脂は、金属層や支持体となるポリアミドイミドフィルムとの親和性を向上させるため、分子骨格中にフェノール性水酸基を有するものが好ましく、フェノール性水酸基当量が１００〜１５００ｇ／ｅｑの範囲のものが特に好適である。耐熱性樹脂の配合量はポリアミドイミドに対して３０質量％以下であり、好ましくは０．５〜３０質量％、より好ましくは５〜３０質量％である。３０質量％を超えると、相分離が大きくなり過ぎる傾向にある。
【００３３】
当該無機充填材含有樹脂組成物ワニスの調製時に行う混合・分散は、
ホモジナイザー、自転・公転方式ミキサー、３本ロールミル、ボールミル等を使用して行うことができるが、ホモジナイザーまたは自転・公転方式ミキサーを使用して行うのが好ましい。３本ロールミル等のロールミルを使用した場合、樹脂組成物ワニスが吸湿しやすい傾向となり、吸湿が著しいとロール上で樹脂が析出することがある。なお上記の任意に配合可能な耐熱性樹脂を配合する場合、吸湿による析出や分子量低下などの問題を起さないものを選択し、ロール分散機を用いて予め該耐熱性樹脂に無機充填材を分散させておき、これをポリアミドイミドワニスに混合して調製することで良好に混合・分散させることが可能である。また、予め無機充填材を前記溶媒に分散させてスラリーとし、該スラリーをポリアミドイミドワニスに混合して調製することもできる。
また該スラリー中で上記縮重合反応を行い、ポリアミドイミドワニスを調製することもできる。
【００３４】
本発明において、無機充填材としては、種々のプラスチック成形品等の充填材として使用されている汎用の無機充填材を使用でき、例えば、シリカ、アルミナ、硫酸バリウム、タルク、クレー、雲母粉、水酸化アルミニウム、水酸化マグネシウム、炭酸カルシウム、炭酸マグネシウム、酸化マグネシウム、窒化ホウ素、ホウ酸アルミニウム、チタン酸バリウム、チタン酸ストロンチウム、チタン酸カルシウム、チタン酸マグネシウム、チタン酸ビスマス、酸化チタン、ジルコン酸バリウム、ジルコン酸カルシウム、シリコン粒子、などが挙げられ、これらの中でも優れためっきピール強度を得る等の点から、シリカ、シリコン粒子、炭酸カルシウムが好ましく、シリカが特に好ましい。なお、これらの無機充填材は、製造する金属付きポリアミドイミドフィルム（回路基板）の耐湿性向上のために、シランカップリング剤等の表面処理剤で表面処理したものを使用してもよい。無機充填材は１種を用いても２種以上を混合して用いてもよい。
【００３５】
本発明で使用する無機充填材は平均粒径が０．０１〜５μｍであるのが好ましく、０．０５〜２μｍであるのがより好ましい。平均粒径が５μｍを超える場合、粗化後めっきにより形成した導体層に回路パターンを形成する際にファインパターンの形成を安定に行うことが困難になる場合がある。また、平均粒径が０．０１μｍ未満の場合、粗化により凹凸面が十分に形成されず十分なめっきピール強度が得られないおそれがあり、好ましくない。また、無機充填材は、最大粒径が１０μｍ以下であるものが好ましく、最大粒径５μｍ以下がより好ましく、最大粒径３μｍ以下がさらに好ましい。無機充填材を所定の最大粒径に制御する方法は、無機充填材に風を当てて質量差で分級する風力分級や、無機充填材を水に分散させてろ過により分級するろ過分級などが挙げられる。無機充填材の配合量は、ワニス中のポリアミドイミド（固形分）に対して（但し、耐熱性重樹脂を含む場合は、ポリアミドイミドと耐熱性重樹脂との合計量(固形分）に対して）、２〜１００質量％が好ましく、５〜４５質量％がより好ましい。１００質量％を超えると、粗化処理の際、樹脂表面の劣化が顕著となり十分なめっきピール強度が得られ難くなる傾向にある。また２質量％未満では、粗化により凹凸面が十分に形成されず十分なめっきピール強度が得られない傾向にある。
【００３６】
なお、上記無機充填材の平均粒径はミー（Mie）散乱理論に基づくレーザー回折・散乱法により測定することができる。具体的にはレーザー回折式粒度分布測定装置により、無機充填材の粒度分布を体積基準で作成し、そのメディアン径を平均粒径とすることで測定することができる。測定サンプルは、無機充填材を超音波により水中に分散させたものを好ましく使用することができる。レーザー回折式粒度分布測定装置としては、株式会社堀場製作所製  ＬＡ−５００等を使用することができる。
【００３７】
本発明におけるポリアミドイミドワニスには、フレキシブル回路基板として用いるために要求されるポリアミドイミドフィルムの特性や、本発明の効果を損なわない範囲で、必要に応じて、上述した以外の他の成分を配合することができる。例えば、カップリング剤、着色剤、チキソトロピック剤、帯電防止剤、可塑剤などを挙げることできる。なお、エポキシ樹脂等の熱硬化性樹脂は、一般にポリイミドフィルム製造に必要な耐熱性が得られにくい傾向にあり、さらにポリイミドフィルムの寸法変化率が増大する傾向にあるため、本発明におけるポリイミドワニスには実質的に含まれないのが好ましい。
【００３８】
本発明において、無機充填材含有ポリアミドイミドフィルムは、通常、上記のポリアミドイミドと無機充填材とを含有する樹脂組成物ワニスを支持体上に塗布し、加熱乾燥することで形成する。こうして形成する無機充填材含有ポリアミドイミドフィルムの厚みは、目的の回路基板の積層構造、具体的用途等によっても異なるが、５〜１２５μｍ程度とするのが一般的である。５μｍ未満では、回路基板の絶縁層としての機械強度が十分に得られなくなる場合があり、１２５μｍを超えるとコスト高となる上、ワニスの塗工・乾燥が困難となる傾向となる。次に、こうして作成した無機充填材含有ポリアミドイミドフィルムをアルカリ性過マンガン酸溶液で処理した後、該ポリアミドイミドフィルムのアルカリ性酸化剤溶液処理で粗化された面に銅めっきを施す。上記の支持体には、ポリアミドイミドと無機充填材とを含有する樹脂組成物ワニスを塗布し、加熱乾燥して無機充填材含有ポリアミドイミドフィルムを作成する間、性状及び形態変化を実質的に起さない材料よりなるものであれば制限なく使用できるが、最終製品の金属付きポリアミドイミドフィルムを、支持体上に無機充填材含有ポリアミドイミドフィルムの層が積層した構造物とする場合、支持体には、一般に、ポリイミドフィルム、アラミドフィルム等の耐熱フィルム（好ましくはポリイミドフィルム）、銅箔、アルミ箔、ステンレス箔等の金属箔（好ましくは銅箔）等が使用される。すなわち、本発明において、支持体は、製造する金属付きポリアミドイミドフィルムの積層構成に応じて、予めアルカリ性過マンガン酸溶液処理の前に無機充填材含有ポリアミドイミドフィルムから剥離するか（製造すべき金属付きポリアミドイミドフィルムが支持体を含まない積層構成の場合）、無機充填材含有ポリアミドイミドフィルムに積層したまま（製造すべき金属付きポリアミドイミドフィルムが支持体を含む積層構成の場合）にするかが決定される。なお、支持体に銅箔を使用する場合、該銅箔の厚みは３〜３５μｍ程度が好ましく、１２〜３５μｍ程度がより好ましい。厚みが３μｍ未満の場合、ワニスの塗工、乾燥等における作業性を低下させ、厚みが３５μｍを超えると、該銅箔から微細回路を形成することが困難な傾向となる（すなわち、銅箔は最終製品（回路基板用金属付きポリアミドイミドフィルム）において導体層として使用されるものであり、該導体層への微細回路の形成が困難な傾向となる。）。一方、支持体にポリアミドイミドフィルムを使用する場合、該ポリアミドイミドフィルムの厚みは１０〜１２５μｍ程度が好ましく、２５〜７５μｍ程度がより好ましい。厚みが１０μｍ未満の場合、ワニスの塗工、乾燥時の支持性に劣り、１２５μｍを超えると、最終製品（金属付きポリアミドイミドフィルム）の折り曲げ性が低下する。なお、ポリアミドイミドフィルムは最終製品（回路基板用金属付きポリアミドイミドフィルム）において絶縁層として使用される。
なお、本発明の金属付きポリアミドイミドフィルム（最終製品）の積層構成は後述の通りである。
【００３９】
無機充填材含有樹脂組成物ワニスの加熱乾燥は、溶媒を揮散させてフィルム状物に成形する初期加熱工程と、溶媒の完全除去が行われる中〜後期加熱工程に分けられる。例えば、初期加熱工程は、溶媒の沸点の違いや、支持体と樹脂組成物の接着性等を考慮しながら、作業性に応じて適宜決定することができるが、一般的には、７５〜１５０℃で１分〜３０分程度の範囲から適宜選択することができる。また中〜後期加熱工程も、当業者が適宜好ましい条件を設定することができるが、例えば１６０〜３７０℃で１〜４０時間の範囲から選択できる。なお、かかる中〜後期加熱工程は、一定温度で所定時間加熱する一段階の加熱でもよいが、無機充填材含有ポリアミドイミドフィルムの反りを防止する等の点から、例えば、低温域（１６０〜２２０℃の範囲から選択される一定温度）で５分〜１２時間程度加熱し、続いて中温域（２２０〜３００℃の範囲から選択される一定温度）で３０〜１８時間程度加熱し、さらに高温域（３００〜３７０℃の範囲から選択される一定温度）で１〜２４時間程度加熱する３段階加熱等の、多段階加熱を行うのが好ましい。
【００４０】
本発明において、無機充填材含有ポリアミドイミドフィルムの表面を粗化するために使用するアルカリ性過マンガン酸溶液としては、例えば、水酸化ナトリウムの水溶液に過マンガン酸カリウムや過マンガン酸ナトリウムを溶解した溶液を挙げることができる。該アルカリ性過マンガン酸溶液による処理方法は特に制限されず、例えば、支持体から剥離した無機充填材含有ポリアミドイミドフィルムを４０〜８０℃に加熱したアルカリ性過マンガン酸溶液に浸漬する、或いは、支持体上に形成された無機充填材含有ポリアミドイミドフィルムを支持体とともに４０〜８０℃に加熱したアルカリ性過マンガン酸溶液に浸漬する等として行えばよい。処理時間は特に限定されないが、５〜２０分程度が好ましい。アルカリ性過マンガン酸溶液における過マンガン酸塩の濃度は８０〜１５０ｇ／ｌ程度が好ましく、１１０〜１２０ｇ／ｌ程度がより好ましい。
【００４１】
また、アルカリ性過マンガン酸溶液処理に先立って、ポリアミドイミドフィルムを膨潤させる処理を行うのが好ましい。該膨潤処理にはアルカリ溶液、界面活性剤溶液等を用いることができ、好ましくはアルカリ溶液であり、該アルカリ溶液としては、例えば、水酸化ナトリウム溶液、水酸化カリウム溶液等を挙げることができる。また、市販されている膨潤液を使用してもよく、例えば、アトテックジャパン株式会社製のスウェリング・ディップ・セキュリガンスＰ（Swelling Dip Securiganth P）、スウェリング・ディップ・セキュリガンス  ＳＢＵ（Swelling Dip Securiganth SBU）等を挙げることができる。該膨潤処理の方法は特に制限されず、例えば、支持体から剥離した無機充填材含有ポリアミドイミドフィルムを４０〜８０℃に加熱した膨潤液に浸漬する、或いは、支持体上に形成された無機充填材含有ポリアミドイミドフィルムを支持体とともに４０〜８０℃に加熱した膨潤液に浸漬する等として行えばよい。処理時間は特に限定されないが、好ましくは５〜２０分程度である。
【００４２】
こうして粗化されるポリアミドイミドフィルムの表面の粗化の程度（表面粗さ）は、日本工業規格（ＪＩＳ）Ｂ０６０１に記載の算術平均粗さ（Ｒａ）で規定される。具体的には、例えば、ビーコ社（Veeco Instruments）製  表面形状測定システム  ＷＹＣＯ  ＮＴ３３００により測定することができる。該表面粗さ（算術平均粗さ（Ｒａ））は１００〜１５００ｎｍであるのが好ましく、１００〜１２００ｎｍであるのがより好ましく、２００〜８００ｎｍであるのがさらに好ましい。１００ｎｍ未満の場合、十分なメッキピール強度が得られない傾向となり、１５００ｎｍを超えると、微細回路の形成が困難になる傾向となるため、好ましくない。
【００４３】
粗化された無機充填材含有ポリアミドイミドフィルムの表面への銅めっき層、すなわち、銅めっきによる導体層の形成は、無電解銅めっきと電解銅めっきを組み合わせた方法、又は導体層とは逆パターンのめっきレジストを形成し、無電解銅めっきのみで導体層を形成する方法により行うことができる。
【００４４】
無電解銅めっきは、一般的にプリント配線板のアディティブ法あるいはセミアディティブ法で通常用いられる方法で行うことができる。すなわち、まず、前記のアルカリ性過マンガン酸溶液処理で粗化された無機充填材含有ポリアミドイミドフィルムの表面に触媒付与を行った後、所定の無電解銅めっき液に所定の条件の元に浸漬することで実施することができる。粗化表面に付与する触媒としては、無電解銅めっきで汎用されているパラジウム金属が好ましい。無電解銅めっき液は、錯化剤や還元剤等の浴構成成分の違いで種々のものが市販されているが、特に限定されるものではない。
【００４５】
無電解銅めっき表面に、電解銅めっきを行なう方法も公知の方法に従って行うことができ、電解銅めっき液についても、浴構成成分の違いで種々のものが使われるが、特に通常一般に用いられている硫酸銅めっき浴が好ましい。
【００４６】
無電解銅メッキ層の厚みは、一般に０．１〜３μｍであり、好ましくは０．３〜２μｍである。一方、電解銅メッキ層の厚みは、無電解銅メッキ層の厚みとの合計厚みが一般に３〜３５μｍ、好ましくは５〜２０μｍとなる厚みである。すなわち、厚みが０．１〜３μｍ（好ましくは０．３〜２μｍ）の無電解銅メッキ層を形成後、無電解銅メッキ層と電解銅メッキ層のトータル厚みが３〜３５μｍ（好ましくは５〜２０μｍ）となるように電解銅メッキ層の形成を行う。
【００４７】
こうして得られる銅めっき層による導体層は、無機充填材含有ポリイミドフィルムの粗化された表面に高い密着強度をもって形成されるが、無電解銅めっきの後、または、無電解銅めっきと電解銅めっきを順次行った後に、１５０〜２００℃で３０分〜１００時間程度アニール（ａｎｅａｌ）処理することにより、導体層の無機充填材含有ポリアミドイミドフィルムへの密着強度をさらに向上、安定化させることができる。
【００４８】
このようなアニール処理を行うことで、本発明の金属付きポリアミドイミドフィルムにおける、銅めっき層による導体層の無機充填材含有ポリアミドイミドフィルムとの密着強度は、例えば、以下の測定方法で測定されるピール強度が０．５ｋｇｆ／ｃｍ以上、好ましくは０．７ｋｇｆ／ｃｍ以上を達成する。
【００４９】
[ピール強度の測定方法]
ＪＩＳ  Ｃ６４８１に準拠して行った。測定サンプルの導体メッキ厚は約３０μｍとした。
【００５０】
本発明の金属付きポリアミドイミドフィルムは回路基板用であり、最終的には、例えば、下記の(1)〜(5)の積層体に作製される。
(1)導体層（銅めっき層）／無機充填材含有ポリアミドイミドフィルム層
(2)銅箔層（支持体）／無機充填材含有ポリアミドイミドフィルム層／導体層（銅めっき層）
(3)導体層（銅めっき層）／無機充填材含有ポリアミドイミドフィルム層／導体層（銅めっき層）
(4) ポリイミドフィルム層（支持体）／無機充填材含有ポリアミドイミドフィルム層／導体層（銅めっき層）
(5)導体層（銅めっき層）／無機充填材含有ポリアミドイミドフィルム層／ポリイミドフィルム層（支持体）／無機充填材含有ポリアミドイミドフィルム層／導体層（銅めっき層）
【００５１】
(1)の積層体は、支持体上に無機充填材含有ポリアミドイミドフィルムを作製後、アルカリ性過マンガン酸溶液処理及び無電解銅めっき処理を順次行って無電解銅めっき層を形成する、或いは、当該無電解銅めっき層の形成後、さらに電解銅めっき層を形成し、その後、無機充填材含有ポリアミドイミドフィルムから支持体を剥離することで作製される。
該(1)の積層体を特にフレキシブル回路基板（ＦＰＣ）用とする場合、無機充填材含有ポリアミドイミドフィルム層の厚みは１０〜７５μｍ程度が好ましい。
【００５２】
(2)の積層体は、銅箔上に無機充填材含有ポリアミドイミドフィルムを作製後、アルカリ性過マンガン酸溶液処理及び無電解銅めっき処理を順次行って無電解銅めっき層を形成する、或いは、当該無電解銅めっき層の形成後、さらに電解銅めっき層を形成することで作製される。
該(2)の積層体を特にフレキシブル回路基板（ＦＰＣ）用とする場合、無機充填材含有ポリアミドイミドフィルム層の厚みは５〜７５μｍ程度が好ましく、１０〜５０μｍ程度が特に好ましい。
【００５３】
(3)の積層体は、支持体上に無機充填材含有ポリアミドイミドフィルムを作製後、支持体を剥離し、無機充填材含有ポリアミドイミドフィルムの両面にアルカリ性過マンガン酸溶液処理及び無電解銅めっき処理を順次行って無電解銅めっき層を形成する、或いは、当該無電解銅めっき層の形成後、さらに電解銅めっき層を形成することで作製される。
該(3)の積層体を特にフレキシブル回路基板（ＦＰＣ）用とする場合、無機充填材含有ポリアミドイミドフィルム層の厚みは１０〜７５μｍ程度が好ましい。
【００５４】
(4)の積層体は、ポリイミドフィルム（支持体）の片面に無機充填材含有ポリアミドイミドフィルムを作製後、該無機充填材含有ポリアミドイミドフィルムにアルカリ性過マンガン酸溶液処理及び無電解銅めっき処理を順次行って無電解銅めっき層を形成する、或いは、当該無電解銅めっき層の形成後、さらに電解銅めっき層を形成することで作製される。
該(4)の積層体を特にフレキシブル回路基板（ＦＰＣ）用とする場合、ポリイミドフィルム（支持体）の厚みは１０〜７５μｍ程度が好ましく、無機充填材含有ポリイミドフィルム層の厚みは１０〜７５μｍ程度が特に好ましく、１０〜２５μｍ程度が特に好ましい。
【００５５】
(5)の積層体は、ポリイミドフィルム（支持体）の両面に無機充填材含有ポリアミドイミドフィルムを作製後、該両面の無機充填材含有ポリアミドイミドフィルムにアルカリ性過マンガン酸溶液処理及び無電解銅めっき処理を順次行って無電解銅めっき層を形成する、或いは、当該無電解銅めっき層の形成後、さらに電解銅めっき層を形成することで作製される。
該(5)の積層体を特にフレキシブル回路基板（ＦＰＣ）用とする場合、ポリイミドフィルム（支持体）の厚みは１０〜５０μｍ程度が好ましく、無機充填材含有ポリアミドイミドフィルム層の厚みは１０〜２５μｍ程度が特に好ましい。
【００５６】
本発明の金属付きポリアミドイミドフィルムを用いて回路基板を作製する場合、導体層（銅めっき層）に回路形成する方法としては、回路基板の技術分野において当業者に公知のサブトラクティブ法やセミアディティブ法などを用いることができる。サブトラクティブ法の場合、無電解銅めっき層の上に電気めっき層を形成した後、エッチングレジストを形成し、塩化第二鉄、塩化第二銅等のエッチング液でエッチングすることにより導体パターンを形成した後、エッチングレジストを剥離することにより、回路形成することが出来る。また、セミアディティブ法の場合には、無電解銅めっき層上にパターンレジストを施し、所望の厚みの電解銅めっき層（パターンめっき層）を形成後、パターンレジストを剥離し、無電解銅めっき層をフラッシュエッチで除去することにより、回路基板を得ることができる。
【００５７】
銅箔に回路形成する方法としては、例えば、銅箔上にエッチングレジストを形成し、塩化第二鉄、塩化第二銅等のエッチング液でエッチングすることにより導体パターンを形成した後、エッチングレジストを剥離することにより、回路形成することが出来る。
【実施例】
【００５８】
以下に、実施例を示して、本発明をより具体的に説明する。なお、以下の記載で「部」は「質量部」である。
【００５９】
（実施例１）
まず、ポリアミドイミドワニス「バイロマックスＨＲ１６ＮＮ」（固形分１４ｗ％、東洋紡績（株）社製）７０部にシリカ粒子（平均粒径：０．２２μｍ）を２．５部混合し、自転・公転方式ミキサー（あわとり練太郎ＡＲ２５０、株式会社シンキー製）で１２分間分散させ、樹脂組成物ワニス（ａ）を作成した。
続いて、この樹脂組成物ワニス（ａ）を、厚さ１８μｍの銅箔のマット面上に、乾燥後の樹脂厚みが３０μｍとなるようにバーコートにて塗布し、７５〜１３０℃（平均１１０℃）で約２０分間乾燥させ、さらに、１８０℃で３０分、２４０℃で２０時間、２６０℃で５時間の順に段階的に乾燥を行った。
【００６０】
このようにして得られた樹脂組成物層／銅箔複合フィルムを、まず、「Swelling  Dip  Securiganth  P」（アトテックジャパン（株）社製）を用いた膨潤液に６０℃で５分間浸漬し、続いてアルカリ性過マンガン酸溶液に８０℃で２０分間浸漬して樹脂組成物層の表面の粗化を行い、最後に表面に残ったマンガンを還元除去した（表面粗さ：７６４ｎｍ）。
さらに引き続き、前記粗化処理を施した樹脂組成物層表面に無電界銅めっきの触媒付与を行ない、続いて無電解めっき液に３２℃で３０分浸漬して１．５μｍの無電解銅めっき被膜を形成した。このものを１５０℃で３０分乾燥後、酸洗し、続いて、含リン銅板をアノードとし陰極電流密度２．０Ａ／ｄｍ２で１２分間電気銅めっきを行い、厚さ５μｍの銅めっき被膜を形成させた。１８０℃で３０分間アニールを行なった後、このめっき被膜と樹脂組成物層間の接着強度（めっきピール強度）を測定したところ、０．５５ｋｇｆ／ｃｍであった。また、このものをさらに、１５０℃、１００時間アニール処理を行ってからめっき被膜と樹脂組成物層間の接着強度（めっきピール強度）を測定したところ、０．５５ｋｇｆ／ｃｍであった。  
【００６１】
（実施例２）
まず、ポリアミドイミド「バイロマックスＨＲ１１ＮＮ」（固形分１５ｗ％、東洋紡績（株）社製）７０部にシリカ粒子(平均粒径：０．２２μｍ)を２．５部混合し、自転・公転方式ミキサー（あわとり練太郎ＡＲ２５０、株式会社シンキー製）で１２分間分散させ、樹脂組成物ワニス（ｂ）を作成した。
続いて、この樹脂組成物ワニス（ｂ）を、厚さ１８μｍの銅箔のマット面上に、乾燥後の樹脂厚みが３０μｍとなるようにバーコーターにて塗布し、７５〜１３０℃（平均１１０℃）で約２０分間乾燥させ、さらに、１８０℃で３０分、２４０℃で２０時間、２６０℃で５時間の順に段階的に乾燥を行った。
【００６２】
このようにして得られた樹脂組成物層／銅箔複合フィルムを、まず、「Swelling  Dip  Securiganth  P」（アトテックジャパン（株）社製）を用いた膨潤液に６０℃で５分間浸漬し、続いてアルカリ性過マンガン酸溶液に８０℃で２０分間浸漬して樹脂組成物層の表面の粗化を行い、最後に表面に残ったマンガンを還元除去した（表面粗さ：８６４ｎｍ）。
さらに引き続き、粗化処理を施した樹脂組成物層表面に無電界銅めっきの触媒付与を行ない、続いて無電解めっき液に３２℃で３０分浸漬して１．５μｍの無電解銅めっき被膜を形成した。このものを１５０℃で３０分乾燥後、酸洗し、続いて、含リン銅板をアノードとし陰極電流密度２．０Ａ／ｄｍ２で１２分間電気銅めっきを行い、厚さ５μｍの銅めっき被膜を形成させた。１８０℃で３０分間アニールを行なった後、このめっき被膜と樹脂組成物層間の接着強度（めっきピール強度）を測定したところ、０．６ｋｇｆ／ｃｍであった。また、このものをさらに、１５０℃で１００時間アニール処理を行ってからめっき被膜と樹脂組成物層間の接着強度（めっきピール強度）を測定したところ、０．７１ｋｇｆ／ｃｍであった。